Brevet FR2747397A1 — publié le 19971017

L'invention concerne un alliage à base de zirco- nium pour la fabrication d'éléments utilisés dans un réacteur nucléaire et les éléments réalisés à partir de cet alliage. Les alliages de zirconium sont des matériaux connus pour réaliser des éléments subissant, en service, les conditions régnant à l'intérieur du coeur d'un réacteur nucléaire. En particulier, de tels éléments en alliage de zirconium sont utilisés dans les réacteurs nucléaires refroidis par de l'eau légère tels que les réacteurs à eau pressurisée (REP) et les réacteurs à eau bouillante (REB). Les alliages de zirconium sont égale- ment utilisés dans des réacteurs refroidis par de l'eau lourde tels que les réacteurs de type CANDU. Les alliages de zirconium sont utilisés en particulier sous forme de tubes pour constituer des tubes-guides pour assemblage de combustible, des gaines de crayons de combustible qui sont remplies de pastilles de matériau combustible ou encore des gaines de grappes absorbantes. Ces alliages sont également utilisés sous la forme de produits plats tels que des tôles ou des feuillards pour constituer des éléments de structure des assemblages de combustible pour réacteur nucléaire. Dans le cas des réacteurs refroidis par de l'eau lourde, les alliages de zirconium sont également utilisés pour constituer des boîtiers destinés à contenir des barreaux de combustible. Ces alliages de zirconium renferment généralement au moins 96 % en poids de zirconium. Les principaux al- liages utilisés sont le Zircaloy 4 qui renferme, en poids, de 1,2 à 1,7 % d'étain, de 0,18 à 0,24 % de fer et de 0,07 à 0,13 % de chrome, le Zircaloy 2 qui renferme, en poids, de 1,2 à 1,7 % d'étain, de 0,07 à 0,20 % de fer, de 0,05 à 0,15 % de nickel et de 0,05 à 0,15% de chrome, un alliage renfermant du zirconium et 2,2 à 2,8% en poids de niobium et un alliage renfermant du zirconium et 0,7 à 1,3 % en poids de niobium. D'autres alliages de zirconium utilisés dans les réacteurs nucléaires présentent les compositions pondé- rales suivantes (compositions nominales): Zr, 1 % Nb, 1 % Sn, 0,1 % Fe Zr, 0,5 % Nb, 0,65 % Fe, 0,5 % V Zr, 1 % Nb, 1,2 % Sn, 0,45 % Fe, 0,1 % Cr Zr, 0,5 % Sn, 0,45 % Fe, 0,1 % Cr Zr, 0,5 % Sn, 0,46 % Fe, 0,23 % Cr, 0,03 % Ni, ppm Si. Ces alliages de zirconium peuvent également ren- fermer une certaine quantité d'oxygène. Ces alliages, qui sont utilisés pour réaliser des éléments disposés en service dans le coeur d'un réacteur nucléaire, doivent être faiblement neutrophages et pré- senter de bonnes caractéristiques mécaniques, en particu- lier à haute température, et une bonne résistance à la corrosion dans l'ambiance du réacteur nucléaire, par exemple pour limiter les risques de fissuration dans le cas des gaines de crayons de combustible. Suivant les conditions régnant dans le coeur du réacteur nucléaire, différentes formes de corrosion peuvent se développer sur les éléments en alliage de zirconium, au contact d'eau ou de vapeur d'eau à haute température. Dans le cas des réacteurs à eau pressurisée (REP), les éléments en alliage de zirconium sont princi- palement soumis à la corrosion uniforme alors que dans les réacteurs à eau bouillante (REB), ces alliages sont principalement soumis à la corrosion de type nodulaire. Les alliages de zirconium utilisés le plus cou- ramment, par exemple les alliages mentionnés précédem- ment, présentent des compositions et sont soumis à des traitements thermiques tels qu'ils puissent développer des caractéristiques mécaniques et une résistance aux différentes formes de corrosion suffisantes pour qu'ils puissent être utilisés dans les réacteurs nucléaires. De manière générale, les structures développées dans les alliages de zirconium le plus couramment utilisés sont indiquées ci-dessous. Les Zircaloy 2 et 4 sont des alliages en phase a caractérisés par une précipitation d'intermétalliques dans une matrice de phase a. Les alliages contenant du niobium sont des alliages en phase a + P qui se caractérisent entre autres par une précipitation de phase P dans une matrice de phase a. Dans le but d'améliorer la tenue des éléments en alliage de zirconium à l'intérieur du coeur des réacteurs nucléaires et donc d'allonger leur durée d'utilisation, on a cherché principalement à améliorer leur résistance aux différentes formes de corrosion, par des additions d'éléments d'alliage et par des traitements thermiques permettant d'affiner la structure de ces alliages. Les conditions d'élaboration, de transformation et de mise en forme de ces alliages doivent être adaptées à chaque type d'alliage utilisé. De ce fait, les processus industriels pour la fabrication des éléments en alliage de zirconium sont rendus plus complexes et plus coûteux. En outre, les améliorations obtenues en ce qui concerne la tenue à la corrosion sont rarement accompagnées d'améliorations concernant la résistance au fluage qui est un autre para- mètre extrêmement important influant sur la tenue des éléments utilisés dans les réacteurs nucléaires. D'autre part, les additions connues pour amélio- rer la tenue au fluage peuvent entraîner une dégradation de la tenue à la corrosion. Par exemple, il est connu que l'étain, qui améliore la tenue au fluage, dégrade la tenue à la corrosion uniforme des alliages de zirconium Le but de l'invention est donc de proposer un alliage à base de zirconium pour la fabrication d'élé- ments utilisés dans un réacteur nucléaire, résistant au fluage et à la corrosion par l'eau et la vapeur, cet alliage tout en présentant une composition de base analo- gue à celle d'un alliage de zirconium de type classique pouvant être mis en oeuvre par des procédés industriels connus, ayant une résistance au fluage et à la corrosion nettement améliorée. Dans ce but, l'alliage suivant l'invention contient du soufre dans une proportion pondérale comprise entre 8 et 100 ppm (parties par million). Afin de bien faire comprendre l'invention, on va maintenant décrire, à titre d'exemple non limitatif, un alliage de zirconium suivant l'invention dont la composi- tion de base, en dehors du soufre, correspond à la compo- sition d'un alliage connu et ses caractéristiques de ré- sistance au fluage et de résistance à la corrosion obte- nues par des essais de type normalisé. La figure unique est un diagramme représentatif de la tenue au fluage d'un alliage de zirconium en fonction de sa teneur en soufre. Dans le cas des alliages à base de zirconium de type connu utilisés pour la réalisation d'éléments mis en oeuvre dans le coeur des réacteurs nucléaires, il n'exis- te pas de spécification concernant la teneur en soufre de ces alliages, le soufre étant considéré comme une impu- reté inévitable. De manière habituelle, on maintient cette teneur à une valeur inférieure à 2 ppm, ce faible taux de soufre contribuant à conférer aux alliages de zirconium leurs bonnes caractéristiques classiques de ductilité et de tenue à la corrosion sous contrainte. Les recherches de la société déposante ont montré que, de manière surprenante, des additions de soufre en très faibles quantités, ces quantités étant toutefois supérieures aux teneurs habituelles des alliages de zirconium techniques de type classique, amélioraient substantiellement la tenue au fluage de ces alliages sans dégrader la tenue à la corrosion et même, que dans cer- tains cas, des additions de soufre pouvaient augmenter la résistance de l'alliage à l'oxydation par de l'eau ou de la vapeur. On va décrire ci-dessus les essais de fluage, puis les essais de corrosion effectués sur des alliages de zirconium ayant une teneur en soufre contrôlée. Essais de fluage a - Définition des essais 1 - On a effectué des essais de fluage sur des tubes soumis à une haute température et à une pression interne. On mesure la déformation circonférentielle du tube après 240 heures à 400 C sous une contrainte circon- férentielle de 130 MPa. Ces essais seront désignés par la suite comme essais biaxés. 2 - On a également réalisé des essais sur des éprouvettes dont on mesure l'allongement dû au fluage après 240 heures à 400 C sous une contrainte de 110 MPa. Ces essais pourront être désignés par la suite comme essais en condition uni-axée. b - Alliages de zirconium soumis aux essais 1 - On a étudié tout d'abord l'influence d'addi- tion de soufre sur un alliage renfermant, outre le zirco- nium, 0,7 à 1,3 % en poids de niobium et 0,09 à 0,16 % en poids d'oxygène (alliage A). A cette composition de base, on ajouté du soufre de manière à réaliser des additions échelonnées permettant de réaliser des essais sur des alliages comportant une teneur en soufre croissante, depuis une teneur pratiquement nulle, jusqu'à une teneur de l'ordre de 35 ppm. Le soufre a été ajouté sous forme de zircone soufrée à teneur contrôlée en soufre contenant entre 5000 et 15000 ppm de soufre. Le contrôle de la teneur en oxygène des alliages a été assuré par des ajouts complé- mentaires de zircone sensiblement exempte de soufre. Les additions de zircone contenant du soufre et de zircone exempte de soufre pour ajuster la teneur en soufre et en oxygène de l'alliage à des valeurs très précises sont effectuées dans une phase initiale de l'élaboration, au moment de la constitution de la charge qui est ensuite soumise à la fusion. Les tubes en alliages de zirconium ont été fabri- qués selon une gamme conventionnelle comportant: - un forgeage en phase P d'un lingot, - une trempe des billettes obtenues depuis la phase P, - un filage en phase a +, - quatre à cinq cycles de laminage suivis de recuits, les recuits étant effectués entre 580 et 700 C. 2 - On a également élaboré des alliages de zirco- nium renfermant, en poids, 0,3 à 1,4 % d'étain, 0,4 à 1% de fer, 0,2 à 0,7 % de vanadium ou de chrome entre 500 et 1800 ppm d'oxygène et des teneurs en soufre variables et croissantes depuis une teneur pratiquement nulle. Cet alliage (alliage B) a été mis sous forme d'éprouvettes tubulaires à l'état recristallisé pour essais de fluage biaxé, par le procédé de transformation conventionnel. 3 - On a également élaboré des alliages du type Zircaloy 4 renfermant en poids, de 1,2 à 1,7 % d'étain, de 0,18 à 0,25 % de fer et de 0,07 à 0,13 % de chrome ainsi que des teneurs en soufre croissantes depuis une teneur pratiquement nulle. Ces alliages sont mis sous forme d'éprouvettes tubulaires à l'état détendu pour essais de fluage biaxé. 4 - On réalise également des éprouvettes de fluage pour essais de fluage uni-axé en Zircaloy 4 ayant subi un traitement de recristallisation. Les alliages élaborés peuvent contenir également une certaine quantité d'oxygène. c - Résultats des essais de fluage. En ce qui concerne les essais de fluage biaxé sur les alliages A décrits dans le paragraphe 1 ci-dessus, on se reportera à la figure annexée qui est un diagramme donnant la déformation circonférentielle des tubes en %, en fonction de la teneur en soufre en ppm. La déformation circonférentielle est la déformation mesurée après un maintien de 240 heures à 400 C des tubes soumis à une contrainte circonférentielle de 130 MPa. On voit que quelques ppm de soufre, au-delà des limites habituelles augmentent la tenue au fluage d'un facteur de 2 à 3. Par exemple, la résistance au fluage est pratiquement doublée pour une teneur en soufre pas- sant de 2 à 5 ppm et triplée pour une teneur en soufre passant de 1 à 10 ppm. En outre, à partir de 8 ppm à peu près, la courbe 1 représentant la résistance au fluage en fonction de la teneur en soufre présente un palier horizontal traduisant la saturation de l'amélioration de la tenue au fluage par addition de soufre. En ce qui concerne les alliages B contenant de l'étain, du fer et du vanadium décrits dans le paragraphe 2 ci-dessus, l'allongement circonférentiel en fluage biaxé des éprouvettes passe de 2,3 % à 1,2 %, lorsque la teneur en soufre passe de 2 à 14 ppm (résultat obtenu sur un alliage à 0,5% Sn, 0,6% Fe et 0,4% V). En ce qui concerne le Zircaloy 4 détendu (para- graphe 3 ci-dessus), l'allongement circonférentiel en fluage biaxé passe de 1,8 à 1,6 %, lorsque le soufre passe de 2 à 9 ppm (résultat obtenu sur du Zircaloy 4 contenant 1,3% Sn, 0,20% Fe et 0,11% Cr). Les essais en fluage uni-axé sur les éprouvettes de Zircaloy 4 recristallisé ont montré que l'allongement dû au fluage passe de 4 à 2,2 % pour des teneurs en soufre passant de 2 à 18 ppm, respectivement (résultat obtenu sur du Zircaloy 4 contenant 1,3% Sn, 0,20% Fe et 0,11% Cr). Les essais de fluage ont donc montré que le soufre, dans des teneurs faibles mais supérieures aux teneurs habituelles des alliages de zirconium techniques connus renforce de manière importante la matrice de zir- conium. Cet effet a été observé aussi bien en ce qui concerne les alliages en phase a que les alliages en phase a + P. Essais de corrosion a - Essais effectués sur les alliages utilisés pour les essais de fluage. On a réalisé un essai de corrosion, en soumettant les alliages utilisés pour les essais de fluage à de la vapeur d'eau à une température de 400 C, pendant une durée de 3 jours. On mesure le gain de masse des échan- tillons à l'issue de l'essai. L'essai correspondant à l'essai normalisé ASTM G II a montré que les alliages ont une tenue à la corrosion qui est au moins aussi bonne que les alliages de type classique ne renfermant du soufre qu'à titre d'élément résiduel inférieur à 2 ppm. Il a donc été prouvé que le soufre n'a pas d'influence néfaste sur la tenue à la corrosion uniforme des alliages de zirconium, du type observé dans les réacteurs à eau sous pression. b - Essais de corrosion de type nodulaire et de type uniforme sur des alliages de zirconium contenant jusqu'à 100 ppm de soufre On a réalisé des essais de corrosion sur des alliages de zirconium de type Zircaloy 4, du type Zirca- loy 2, sur un alliage contenant en poids 0,7 à 1,3 % de niobium, 0,8 à 1, 5 % d'étain, 0,1 à 0,6 % de fer, de 0,01 à 0,2% de chrome et de 500 à 1800 ppm d'oxygène et sur un alliage complexe renfermant en poids 0,7 à 1,25 % d'é- tain, 0,1 à 0,3 % de fer, 0,05 à 0,2 % de chrome, 0,1 à 0,3 % de niobium, 0,01 à 0,02 % de nickel et de 500 à 1800 ppm d'oxygène auquel on a ajouté du soufre de manière que la teneur de l'alliage soit comprise entre 0 et 100 ppm. Les additions de soufre ont été effectuées sous la forme soit de sulfure de fer soit de sulfure d'étain, dans des échantillons en forme de boutons d'une masse de 150 g réalisés à partir des différentes nuances données ci-dessus. Dans tous les cas, le rendement en soufre de l'opération d'addition, c'est-à-dire le rapport entre le soufre introduit dans la charge des matières premières et le soufre analysé après fusion était proche de 100 %. Les teneurs en soufre des différents échantillons utilisés sont donc connues de manière très précise. Les boutons en alliage de zirconium contenant du soufre ont été transformés en produits plats tels que des tôles ou feuillards, selon une gamme classique de produc- tion comprenant: - une trempe depuis la phase A, - un laminage à chaud entre 650 et 750 C, - deux cycles de laminage à froid suivis par un recuit. Les essais de corrosion effectués sont les sui- vants: 1 - Pour mesurer la résistance à la corrosion nodulaire telle qu'observée dans les réacteurs à eau bouillante, on maintient les échantillons 24 heures à 500 en contact avec de la vapeur d'eau sous une contrainte de 10,3 MPa. 2 - Pour mesurer la résistance à la corrosion uniforme telle que rencontrée dans les réacteurs à eau sous pression, on maintient les échantillons pendant des durées variables, à 400 , en contact avec de la vapeur d'eau, sous une contrainte de 10,3 MPa. Les résultats des essais sont les suivants: - En ce qui concerne le Zircaloy 2, l'alliage à 1 % de niobium et l'alliage contenant du vanadium, on n'a pas décelé d'influence significative des additions de soufre jusqu'à 100 ppm, soit sur la tenue à la corrosion nodulaire, soit sur la tenue à la corrosion uniforme. En revanche, comme il ressort en particulier du tableau 1 donné cidessous, relatif à des échantillons de Zircaloy 4 auquel du soufre a été ajouté en proportions variables sous forme de sulfure d'étain SnS, on a pu observer une influence bénéfique du soufre. Cette in- fluence est particulièrement remarquable, dans le cas o la gamme de traitement de l'alliage n'est pas optimisée pour que l'alliage résiste simultanément aux deux formes de corrosion nodulaire et uniforme Dans le tableau 1, le paramètre de traitement thermique SA est défini par la formule: EA = t.exp (-40000/T) o t est le temps de traitement en heures et T la température de traitement en degré Kelvin. TABLEAU 1 Gain de masse en mg/dm2 Teneur en Soufre Tôle de 1,5 mm recuite en ppm 2h 40 min à 650 C EA = 4,810-18 24h à 500 C 260j à 400 C 3 400 226 22 180 244 38 110 173 69 140 178 78 173 il En effet, le Zircaloy 4 résiste bien à la corro- sion nodulaire dans le cas de gammes de traitement se traduisant par un EA 10-1'. Il est connu également que des valeurs de SA intermédiaires conduisent parfois à des comportements très aléatoires en ce qui concerne l'une ou l'autre des formes de corrosion. Dans le cas des essais de corrosion dont les résultats sont donnés dans le tableau 1, on a utilisé des éprouvettes en tôle de 1,5 mm d'épaisseur recuites pen- dant 2 heures 40 minutes à 650 ; le EA est de 4,8 10-18. Les essais de corrosion nodulaire de 24 heures à 500 C correspondent au cas d'un réacteur bouillant et les essais en corrosion uniforme de 260 jours à 400 C corres- pondent aux conditions d'un réacteur à eau sous pression. Pour des teneurs en soufre de 3, 22, 38, 69 et 80 ppm, on observe dans les deux cas, pratiquement, des gains de masse en mg/dm2 de l'éprouvette, qui sont dé- croissants. En outre, le tableau 1 montre que le soufre en améliorant à la fois la tenue aux deux formes de corro- sion aide au compromis entre une bonne tenue des alliages à la corrosion uniforme et une bonne tenue à la corrosion nodulaire. c - Essais de corrosion sur des alliages Zircaloy 4 renfermant plus de 100 ppm de soufre 1 - Préparation d'échantillons en Zircaloy 4 Six nuances de Zircaloy 4 à teneur en soufre variant d'un peu moins de 10 ppm à 310 ppm ont été élabo- rées et leur composition est indiquée dans le tableau 2 ci-après. TABLEAU 2 Ref. Sn Fe ppm Cr ppm Si ppm S ppm Nuance % 1 (témoin) 1,56 2216 974 15 2 1,42 2088 954 13 15 3 1,53 2336 1098 17 35 4 1,50 2383 896 15 97 1,43 2228 1007 12 102 6 1,42 2098 987 15 310 Six boutons de 150 g ont été préparés après trois fusions successives à l'arc sous argon des matières pre- mières suivantes: fer pur, chrome pur, copeaux de zirco- nium, alliage SnFeCr avec addition de soufre sous forme de sulfure de fer pour les nuances ayant les références 2, 3, 4, 5 et 6 sur le tableau 2. Les boutons ont été transformés en tôle selon une gamme classique de transformation comprenant: - un préchauffage à 1050 C pendant 10 minutes suivi d'une trempe à l'eau, - un laminage à 760 C jusqu'à une épaisseur de 7 mm, - un décalaminage et un décapage, - un laminage à froid pour calibrage à 6 mm, - un recuit sous vide à 650 C pendant deux heures, - un décapage, - un laminage à froid jusqu'à une épaisseur de 3 mm. On prélève par découpage, pour chaque nuance de tôle écrouie par le laminage à froid, au moins une pla- quette par nuance, c'est-à-dire au moins six plaquettes pour effectuer des essais de corrosion uniforme (essai A) d'une durée de 140 jours. Cinq plaquettes sont repérées sur le tableau de résultats (tableau 3) sous les référen- ces (1A, 2A, 3A, 4A et 5A). TABLEAU 3 Essais de corrosion dans la vapeur d'eau à 400 C Gain N Teneur en épaisseur Etat Durée de Réfé- soufre tôle en métal- essai poids rence ppm mm lurgique en en jours mg/dm2 1A 2A 15.,., " 160 3A 35. .... 131 4A 97..... 125 A 102.... " 117 lB 2B 15.... " 567 3B 35.... " 93 4B 97.... " 84 B 102 " " " 79 1C 2C 15." " " 189 3C 35.... " 89 4C 97.... 75 C 102.... " 69 On poursuit la gamme de traitement des tôles par les opérations suivantes: - un recuit sous vide à 650 pendant deux heures d'une tôle de 3 mm suivi d'un décapage, - un laminage à froid jusqu'à 1,5 mm. On prélève dans chaque nuance de tôle écrouie par le laminage à froid, au moins une plaquette soit au total au moins six plaquettes pour essai de corrosion uniforme (essai B) d'une durée de 85 heures. Cinq plaquettes sont repérées sous les références lB, 2B, 3B, 4B et 5B sur le tableau 3. On poursuit le cycle de traitement par le traite- ment suivant: - un recuit sous vide à 500 pendant deux heures. On prélève dans chaque nuance de tôle ainsi res- taurée par recuit sous vide six plaquettes pour essai de corrosion uniforme (essai C) d'une durée de 85 heures. Cinq plaquettes sont repérées 1C, 2C, 3C, 4C et C sur le tableau 3. On effectue enfin un recuit de recristallisation des parties de tôle restantes à 650 C sous vide pendant 2 heures. On effectue sur les parties de tôle restantes un essai D de corrosion nodulaire. Quatre plaquettes prélevées pour cet essai sont repérées 1D, 2D, 3D et 4D. Les résultats des essais sont indiqués sur les tableaux 3 et 4. TABLEAU 4 Essais de corrosion de 24 heures dans la vapeur d'eau à 500 C N Teneur en épaisseur état gain de réfé- soufre de tôle métallurgique poids en rence ppm mm mg/dm2 1D 4D 97 156 Dans tous les cas, on mesure le gain de poids de l'échantillon en mg/dm2. On constate une amélioration simultanée de la résistance à la corrosion uniforme et de la résistance à la corrosion nodulaire des échantillons dont la teneur en soufre augmente depuis une valeur inférieure à 10 ppm jusqu'à une valeur voisine de 100 ppm. Au voisinage de la valeur de 100 ppm de soufre, il se produit une saturation de l'effet d'amélioration de la tenue à la corrosion uni- forme ou à la corrosion nodulaire, puis, au-dessus de 100 ppm de soufre, jusqu'à la valeur maximale de 310 ppm, une diminution variable et présente dans tous les échantil- lons de la tenue à la corrosion uniforme et à la corro- sion nodulaire. Les valeurs des gains de masse des échan- tillons pour des teneurs en soufre de 310 ppm n'ont pas été reportées sur les tableaux. Dans certains cas, la tenue à la corrosion diminue jusqu'à un niveau proche du niveau de départ. En outre, l'effet de la teneur en soufre sur l'amélioration de la tenue à la corrosion devient impor- tante aux alentours d'une teneur en soufre sensiblement égale à 30 ppm. Pour définir les alliages suivant l'invention qui présentent une composition de base analogue à celle d'un alliage technique de zirconium connu et qui ont de plus une teneur pondérale en soufre comprise entre 8 et 100 ppm, on a pris en compte les éléments qui seront indiqués ci-dessous. La teneur en soufre doit être fixée à la valeur la plus faible permettant d'obtenir à la fois une augmen- tation optimale de la tenue au fluage et des tenues à la corrosion uniforme et nodulaire au moins égales à celle de l'alliage technique connu présentant la composition de base de l'alliage suivant l'invention. On a donc choisi la valeur de 8 ppm qui correspond à la valeur à laquelle l'effet bénéfique sur la tenue au fluage des alliages de zirconium se sature, cette valeur de 8 ppm étant d'autre part suffisamment élevée pour pouvoir être dosée de manière précise. On a choisi comme valeur maximale de l'intervalle ppm dans la mesure o cette valeur correspond à la valeur de la teneur en soufre pour laquelle l'élévation de la tenue à la corrosion se sature. En outre, on a vérifié que les caractéristiques de ductilité et de corrosion sous contrainte des alliages de zirconium restent satisfaisantes pour des teneurs en soufre infé- rieures à 100 ppm. Cependant, dans la mesure o un effet important est déjà obtenu pour la tenue à la corrosion aux alen- * tours de 30 ppm, un intervalle préférentiel pour la teneur en soufre sera compris entre 8 et 30 ppm. On limite ainsi tout effet indésirable du soufre sur les caractéristiques mécaniques et de formabilité de l'al- liage de zirconium. L'invention ne se limite pas aux modes de réali- sation qui ont été décrits. C'est ainsi que l'invention englobe des alliages de zirconium de compositions différentes de celles qui ont été décrites et par exemple les compositions de base données dans l'exposé de l'art antérieur, renfermant au moins 96 % de zirconium et contenant de plus de 8 à 100 ppm de soufre. En particulier, l'invention s'applique à un al- liage de zirconium renfermant en poids de 0,3 à 0,7 % d'étain, de 0,3 à 0,7 % de fer, de 0,1 à 0,4 % de chrome, de 0,01 à 0,04 % de nickel, de 70 à 120 ppm de silicium et de 500 à 1800 ppm d'oxygène. Un exemple d'un tel alliage est l'alliage conte- nant 0,5 % d'étain, 0,46 % de fer, 0,23 % de chrome, 0,003 % de nickel et 100 ppm de silicium, mentionné plus haut. De manière générale, les alliages de zirconium suivant l'invention peuvent comporter, en plus des élé- ments d'alliages mentionnés, d'autres éléments d'alliages et en particulier une certaine proportion d'oxygène. REVENDICATIONS 1.- Alliage à base de zirconium pour la fabrica- tion d'éléments utilisés dans un réacteur nucléaire, résistant au fluage et à la corrosion par l'eau et la vapeur, caractérisé par le fait qu'il contient du soufre dans une proportion pondérale comprise entre 8 et 100ppm (parties par million). 2.- Alliage suivant la revendication 1, caracté- risé par le fait qu'il contient du soufre dans une pro- portion pondérale comprise entre 8 et 30 ppm. 3.- Alliage suivant l'une quelconque des revendi- cations 1 et 2, caractérisé par le fait qu'il contient au moins 96 % en poids de zirconium. 4.- Alliage suivant la revendication 3, caracté- risé par le fait qu'il contient en plus du zirconium et du soufre, 1,2 à 1,7 % en poids d'étain, 0,18 à 0,25 % en poids de fer et 0,07 à 0,13 % de chrome ainsi qu'éven- tuellement une certaine proportion pondérale d'oxygène. 5.- Alliage suivant la revendication 3, caracté- risé par le fait qu'il contient en plus du zirconium et du soufre, de 1, 2 à 1,7 % en poids d'étain, de 0,07 à 0,20 % de fer, de 0,05 à 0,15 % de nickel et de 0,05 à 0,15% de chrome ainsi qu'éventuellement une certaine proportion pondérale d'oxygène. 6.- Alliage suivant la revendication 3, caracté- risé par le fait qu'il contient en plus du zirconium et du soufre, 0,7 à 1,3 % en poids de niobium et 0,09 à 0,16 % en poids d'oxygène. 7.- Alliage suivant la revendication 3, caracté- risé par le fait qu'il contient en plus du zirconium et du soufre, 0,3 à 1,4 % en poids d'étain, 0,4 à 1 % en poids de fer, 0,2 à 0,7 % en poids de vanadium ou de chrome et entre 500 et 1800 ppm d'oxygène. 8.- Alliage suivant la revendication 3, caracté- risé par le fait qu'il contient en plus du zirconium et du soufre, 0,7 à 1,3 % en poids de niobium, 0,8 à 1,5 % en poids d'étain et 0,1 à 0,6 % en poids de fer, de 0,01 à 0,2 % en poids de chrome et de 500 à 1800 ppm d'oxygè- ne. 9.- Alliage suivant la revendication 3, caracté- risé par le fait qu'il contient en plus du zirconium et du soufre, à peu près 0,7 à 1,25 % en poids d'étain, 0,1 à 0,3 % en poids de fer, 0,05 à 0,2 % en poids de chrome, 0,1 à 0,3 % en poids de niobium et 0,01 à 0,02 % en poids de nickel et de 500 à 1800 ppm d'oxygène. 10.- Alliage suivant la revendication 3, caracté- risé par le fait qu'il contient 2,2 à 2,8 % en poids de niobium. 11.- Alliage suivant la revendication 3, carac- térisé par le fait qu'il contient en poids de 0,3 à 0,7 % d'étain, de 0, 3 à 0,7 % de fer, de 0,1 à 0,4 % de chrome, de 0,01 à 0,04 % de nickel et de 70 à 120 ppm de silicium et de 500 à 1800 ppm d'oxygène. 12.- Utilisation d'un alliage suivant l'une quel- conque des revendications 1 à 11, pour la fabrication d'un tube de gainage pour crayon de combustible. 13.- Utilisation d'un alliage suivant l'une quelconque des revendications 1 à 11, pour la fabrication d'un élément de structure d'un assemblage de combustible et en particulier d'un tube-guide. 14.- Utilisation d'un alliage suivant l'une quelconque des revendications 1 à 11, pour la fabrication d'un boîtier destiné à contenir un faisceau de barreaux de combustible. 15.- Procédé d'élaboration d'un alliage à base de zirconium selon l'une quelconque des revendications 1 à 11, caractérisé par le fait qu'on ajoute à la composition de base de l'alliage, au moment de la constitution d'une charge soumise à une fusion, de la zircone contenant du soufre et éventuellement de la zircone exempte de soufre. 16.- Procédé d'élaboration d'un alliage à base de zirconium selon l'une quelconque des revendications 1 à 11, caractérisé par le fait qu'on ajoute à la composition de base de l'alliage l'un au moins des composés suivants: sulfure d'étain, sulfure de fer.